다음 , 유색 표면층 형성 공정 은 , 앞 의 프로 파일 인 취공 정 에서 성형 된 프로 파일 층 ( 110 ) 외면 을 열풍기 ( 26 ) 로 80 ~ 90 ℃ 가열 하 고 , 프로파일 층 ( 110 ) 외면 에 칼라 수지 주입기 ( 25 ) 로 용융 된 칼라 수지 ( 131 ) 를 주입 하 면서 , 주입 된 칼라 수지 ( 131 ) 를 롤러 ( 24 ) 로 압착 하 여 프로 파일 층 ( 110 ) 외면 에 골고루 펴 진 유색 표면층 ( 130 ) 을 형성 한다 .